(57)【特許請求の範囲】
【請求項１】
固体酸化物型燃料電池用の電極の製造方法であって、少なくとも以下のステップを含む方法：
（ａ）電極基板を提供すること；
（ｂ）前記電極基板の少なくとも一部を、還元剤、金属前駆物質、および浮遊する分散粒子を含む無電解めっき液と接触させること；および
（ｃ）前記電極基板の前記接触部上に前記金属前駆物質から金属を無電解でめっきすること、これにより、前記電極を提供するために前記電極基板の前記接触部上に前記金属および前記分散粒子を同時堆積させ、アノード又はカソードを形成すること。
【請求項２】
前記還元剤が次亜リン酸塩を含む、請求項１に記載の方法。
【請求項３】
めっきステップ（ｃ）の間、前記めっき液が、前記還元剤、前記金属前駆物質、前記分散粒子、およびそれらの混合物からなる群の１つ以上を添加される、請求項１または請求項２に記載の方法。
【請求項４】
前記めっき液中の前記還元剤、前記分散粒子および前記金属前駆物質からなる群の１つ以上の濃度が、前記めっきステップの間変化する、請求項３に記載の方法。
【請求項５】
ステップ（ｂ）の前に、前記基板を脱脂するステップ、前記基板を電解清浄するステップ、前記基板をエッチングするステップ、前記基板をマスキングするステップ、前記基板上に無電解めっき触媒を堆積させるステップ、又は前記基板をすすぐステップからなる群から選択される１つ以上のステップをさらに含む、請求項１〜４のいずれか１項に記載の方法。
【請求項６】
前記無電解めっき触媒がパラジウムである、請求項５に記載の方法。
【請求項７】
前記無電解めっき触媒の堆積の前または同時に、前記基板を塩化スズ（ＩＩ）溶液で処理するステップをさらに含む、請求項５または請求項６に記載の方法。
【請求項８】
前記金属前駆物質の前記金属が、ニッケル、コバルト、プラチナ、ロジウム、ルテニウム、レニウム、およびパラジウムからなる群の１つ以上から選択される、請求項１〜７のいずれか１項に記載の方法。
【請求項９】
前記分散粒子が、イットリア安定化ジルコニア、セリア安定化ジルコニア、セリウムガドリニウム酸化物、サマリウム−ドープト・セリア、混合ランタンおよびガリウム酸化物、マンガン酸ランタンストロンチウム、イットリア安定化ジルコニア−安定化マンガン酸ランタンストロンチウム、バリウムコバルト酸化物、ランタン−ストロンチウム鉄−コバルト酸化物、ランタン−ストロンチウムコバルト酸化銅、サマリウム−ストロンチウムコバルト酸化物、およびそれらの混合物からなる群から選択される、請求項１〜８のいずれか１項に記載の方法。
【請求項１０】
前記電極基板が、クロム酸ランタン、ドープト・クロム酸ランタン、ドープト・没食子酸ランタン、マンガン酸ランタン、ドープト・マンガン酸ランタン、イットリア安定化ジルコニア、セリア安定化ジルコニア、セリウムガドリニウム酸化物、サマリウム−ドープト・セリアおよび混合ランタン、ガリウム酸化物、およびそれらの混合物からなる群から選択される、請求項１〜９のいずれか１項に記載の方法。
【請求項１１】
前記電極基板が金属基板である、請求項１〜９のいずれか１項に記載の方法。
【請求項１２】
前記電極基板がポリマー基板である、請求項１〜９のいずれか１項に記載の方法。
【発明の詳細な説明】
【技術分野】
【０００１】
本発明は、燃料電池用の、特に固体酸化物型燃料電池（ＳＯＦＣ）用の電極（例えばアノードまたはカソード）の製造方法、およびこの方法に従って製造される電極に関する。
【背景技術】
【０００２】
燃料電池は、燃料の化学エネルギーを電気エネルギーに変換する電気化学的装置である。図１ａは、平面燃料電池の概略図を示す。燃料電池は、少なくとも、電解質Ｅおよび２つの電極（すなわち、アノードＡおよびカソードＣ）を含み、それに加えて、相互接続Ｉを含んでもよい。燃料電池は、２つの多孔質電極に挟まれる電解質から、典型的に造られる。固体酸化物型燃料電池において、酸素含有ガスＸの流れは、カソードＣ全体を通過する。ここで、酸素は、酸化物イオンを発生するためにカソード／電解質境界面で還元される。酸化物イオンは、電解質Ｅ内に拡散して、アノードＡに移動する。ここで、酸化物イオンは、相互接続Ｉを経て外部回路へ通過する電子を解放するために、燃料Ｙの流れからの燃料と組み合わせることができる。対照的に、固体高分子型燃料電池（ＰＥＭ）のような他のタイプの燃料電池は、電解質を通して拡散する水素イオンによって作動する。
【０００３】
距離Ｒとして示されるセル繰り返しユニットの長さとともに、図１ａには、電流の方向Ｚが、装置の底部から頂部に向けて流れるように示される。燃料電池に対する代わりの管状構造は、図１ｂに示される。各種の構成要素および流れに対する参照符号は、図１ａのそれらと同一である。
【０００４】
ＳＯＦＣのための材料の選択は、多くの技術的な挑戦を提示する。各構成要素は、製造および作動上の状況に耐えるために、化学的および機械的安定性と同様に必要な電気的性質を有しなければならない。特に、十分に高い電流密度および出力電力を達成するために、ＳＯＦＣは、およそ１０００℃のような、非常に高い温度で作動してもよい。構成要素の熱膨張係数は、熱の不整合および機械の不良を予防するために、密接に適合されなければならない。
【０００５】
サーメット材（セラミックと金属との複合材料）は、固体酸化物型燃料電池のための電極材料として使用されることができる。例えば、ニッケル−イットリア安定化ジルコニアは、アノード材料として使用されることができる。サーメットによって、電極の金属およびセラミックの構成要素の熱膨張係数（ＣＴＥ）は、電解質と適合することができる。加えて、複合電極を用いることによって、電解質に対する電極の密着性は、大幅に向上することができる。
【０００６】
この種のサーメットは、さまざまな技術によって、例えば、混合酸化物法、共沈、スラリー・コーティング、液分散および水性の分解可能な塩溶液の熱分解によって、調製されることができる。
【０００７】
プラティハル（Ｐｒａｔｉｈａｒ）らによる「固体酸化物型燃料電池用のアノードとしての用途のためのニッケル・コートされたＹＳＺパウダーの調製」電源ジャーナル（Ｊｏｕｒｎａｌ  ｏｆ  Ｐｏｗｅｒ  Ｓｏｕｒｃｅｓ）１２９（２００４）、１３８は、ＹＳＺ粒子上へのニッケルの無電解めっきを開示する。ニッケルめっきされたＹＳＺ粒子は、ＳＯＦＣアノードとしての使用の前に、圧縮され、焼結され、そして還元されなければならない。
【０００８】
焼結および還元ステップを要求するこの種の製造方法は、エネルギー所要量および設備器材の双方に関して高コストである。さらにまた、焼結ステップは、より大きな導電性金属グレイン（例えばニッケル・グレイン）の形成を促進する。そして、それは粒界（ｇｒａｉｎ  ｂｏｕｎｄａｒｉｅｓ）の長さの減少、および対応する燃料電池の性能の低下に結びつく。加えて、このように作成されるサーメットは概して、燃料電池のアノードと電解質との間の熱膨張係数の不整合に起因した欠陥を有する。
【発明の概要】
【課題を解決するための手段】
【０００９】
本発明の目的は、これらの課題に対処する燃料電池用の電極の製造方法を提供することにある。特に、本発明は、焼結または還元ステップを要求しない、電極（例えばアノードまたはカソード）の製造方法を提供する。焼結ステップを省くことによって、導電性金属グレインの粒径は、サーメット形成の後も変化しない。金属および分散粒子の単一ステップでの同時堆積は、複数ステップの方法と比較して、コストおよびエネルギー効率の利点を提供する。
【００１０】
本発明の他の目的は、電極（例えばアノードまたはカソード）の性質の選択を許容する方法を提供することにある。金属および分散粒子の同時堆積によって、サーメット電極の熱膨張係数（ＣＴＥ）は、電解質の熱膨張係数に合わせて調整されることができて、そして、燃料電池内でのいかなるＣＴＥ不整合も最小にすることができる。基板に同時堆積した分散粒子に対する金属の比率を変化させることによって、電極の導電率および多孔率を変えることは、可能である。本発明の目的が燃料電池のアノードおよびカソードの一方または両方に適用できることは、明らかである。
【００１１】
第１の態様において、本発明は、燃料電池用の電極の製造方法であって、少なくとも以下のステップを含む方法を提供する：
（ａ）電極基板を提供すること；
（ｂ）前記電極基板の少なくとも一部を、還元剤、金属前駆物質、および浮遊する分散粒子を含む無電解めっき液と接触させること；および
（ｃ）前記電極基板の前記接触部上に前記金属前駆物質から金属を無電解でめっきすること、これにより、前記電極を提供するために前記電極基板の前記接触部上に前記分散粒子を同時堆積させること。
【００１２】
本発明の方法は、電極基板上に金属を無電解で堆積させるために、めっき液を利用する。めっき液は、還元剤、金属前駆物質、および浮遊する分散粒子を含む。浮遊微粒子は、無電解めっきプロセスの間、電極基板上に金属とともに同時堆積する。堆積物のＣＴＥを調整するだけでなく、分散粒子は、電極、電極基板（例えば電解質）、およびガス燃料または酸化剤の間の３相境界のより大きな領域を提供するために、電極の表面積を増加させる。
【００１３】
一実施形態において、堆積する金属は、ニッケル、コバルト、プラチナ、ロジウム、ルテニウム、レニウム、およびパラジウム、またはこれらの金属のうちの１つ以上の合金からなる群から選択される１つ以上である。金属は、好ましくはニッケルを含む。これらの金属は、アノードおよびカソード両方の製造に使用されるのに適する。堆積する金属は、めっき液中の金属前駆物質によって提供される。金属前駆物質は、好ましくは金属塩であって、遊離金属イオンを提供するために、めっき液において可溶性でなければならない。
【００１４】
さらなる実施形態において、金属とともに同時堆積する分散粒子は、イットリア安定化ジルコニア（ＹＳＺ）、セリア安定化ジルコニア（ＣｅＳＺ）、セリウムガドリニウム酸化物、サマリウム−ドープト・セリア、混合ランタンおよびガリウム酸化物、マンガン酸ランタンストロンチウム、ＹＳＺ−安定化マンガン酸ランタンストロンチウム、バリウムコバルト酸化物、ランタン−ストロンチウム鉄−コバルト酸化物、ランタン−ストロンチウムコバルト酸化銅、サマリウム−ストロンチウムコバルト酸化物、およびそれらの混合物からなる群から選択されることができる。
【００１５】
アノードが製造されるときに、金属とともに同時堆積する分散粒子は、イットリア安定化ジルコニア（ＹＳＺ）、セリア安定化ジルコニア（ＣｅＳＺ）、セリウムガドリニウム酸化物、サマリウム−ドープト・セリア、混合ランタンおよびガリウム酸化物、およびそれらの混合物からなる群から選択されることができる。カソードが製造されるときに、金属とともに同時堆積する分散粒子は、マンガン酸ランタンストロンチウム（例えばＬａ０．８５Ｓｒ０．１５ＭｎＯ３）、イットリア安定化ジルコニア−安定化マンガン酸ランタンストロンチウム（例えばＹＳＺ−Ｌａ０．８５Ｓｒ０．１５ＭｎＯ３およびＹＳＺ−Ｌａ０．８Ｓｒ０．２ＭｎＯ３）、バリウムコバルト酸化物ＢａＣｏＯ３、ランタン−ストロンチウム鉄−コバルト酸化物（例えば（Ｌａ，Ｓｒ）１（Ｆｅ，Ｃｏ）１Ｏ３−δ）、ランタン−ストロンチウムコバルト酸化銅（例えば（Ｌａ，Ｓｒ）１（Ｃｏ，Ｃｕ）１Ｏ３−δ）、サマリウム−ストロンチウムコバルト酸化物（例えばＳｍ０．６Ｓｒ０．４ＣｏＯ３）、およびそれらの混合物からなる群から選択されることができる。
【００１６】
分散粒子は、応用および燃料電池の設計に応じて、０．１〜５０マイクロメートルの範囲、より好ましくは０．２〜４０マイクロメートルの範囲の粒径を有してもよい。
【００１７】
電極基板上での金属および分散粒子の同時堆積は、燃料電池の電極を形成する。電極基板は、燃料電池の電解質かまたは相互接続のいずれか一方を形成することが好ましい。電極を電解質または相互接続の上に直接形成することは、燃料電池の構造を単純化する。したがって、電極基板は、粒子材料の基板よりはむしろ、連続したすなわち非粒子材料の電極基板（例えばモノリス）であることが、好まれる。基板は、任意の形状をとることができる。例えば、平面ＳＯＦＣの設計に合致するために平らでもよく、または、管状ＳＯＦＣの設計に合致するために円筒状でもよい。
【００１８】
一実施形態において、電極基板は、クロム酸ランタン、ドープト・クロム酸ランタン、ドープト・没食子酸ランタン、マンガン酸ランタン、ドープト・マンガン酸ランタン、イットリア安定化ジルコニア（ＹＳＺ）、セリア安定化ジルコニア（ＣｅＳＺ）、セリウムガドリニウム酸化物、サマリウム−ドープト・セリア、混合ランタンおよびガリウム酸化物、およびそれらの混合物からなる群から選択される。あるいは、電極基板は、燃料電池の設計に応じて、クロムベースの、イオンベースの、およびニッケルベースの合金のような金属基板、またはポリマー基板でもよい。クロム酸ランタン、ドープト・クロム酸ランタン、マンガン酸ランタン、およびドープト・マンガン酸ランタンは、燃料電池の相互接続のための適切な基板材料である。イットリア安定化ジルコニア（ＹＳＺ）、セリア安定化ジルコニア（ＣｅＳＺ）、セリウムガドリニウム酸化物、サマリウム−ドープト・セリアおよび混合ランタン、およびガリウム酸化物は、燃料電池の電解質のための適切な基板材料である。
【００１９】
めっき液中の還元剤は、金属前駆物質中の金属の還元を引き起こして金属にさせる能力がなければならない。還元剤は、次亜リン酸塩を含むことが好ましいが、しかし、堆積する金属に応じて代替物が使用されてもよい。次亜リン酸塩は、好ましくは次亜リン酸塩塩（例えば次亜リン酸ナトリウム）である。
【００２０】
めっき液はまた、溶媒を含む。溶媒は、還元剤および金属前駆物質を溶解することができなければならない。溶媒は、水であることが好ましい。
【００２１】
さらなる実施形態において、めっき液は、めっきステップ（ｃ）の間、分散粒子、金属前駆物質、および還元剤から選択される群の１つ以上を添加される。さらに、めっき液はまた、めっきステップ（ｃ）の間、還元剤を添加されてもよい。
【００２２】
別の実施形態では、めっきステップ（ｃ）の間、めっき液中の分散粒子、金属前駆物質、および還元剤から選択される群の１つ以上の濃度は、変化する。
【００２３】
さらなる実施形態において、本発明の方法は、ステップ（ｂ）の前に基板を前処理するステップを含む。前処理ステップは、脱脂、電解清浄、エッチング、マスキング、活性化、およびすすぎ（ｒｉｎｓｉｎｇ）からなる群から選択される１つ以上のステップを含む。
【００２４】
前処理ステップが活性化ステップであるとき、これは、基板上に無電解めっき触媒を堆積させることを含んでもよい。好ましくは、無電解めっき触媒は、パラジウムである。活性化ステップは、無電解めっき触媒の堆積の前または同時に、前記基板を高感度化（ｓｅｎｓｉｔｉｚｉｎｇ）するステップをさらに含んでもよい。これは、基板が非導電性である場合に、例えば基板が燃料電池の電解質（例えばＹＳＺ）であるときに、特に有益である。高感度化ステップは、好ましくは、基板を塩化スズ（ＩＩ）溶液で処理することを含む。
【００２５】
本発明のさらなる態様において、本明細書において記述される方法に従って調製される燃料電池用の電極（例えばアノードまたはカソード）が、提供される。
【図面の簡単な説明】
【００２６】
本発明の実施形態は、ほんの一例として、そして、添付の限定しない図面を参照してここで記述される。
【図１ａ】図１ａは、平面状の固体酸化物型燃料電池の概略図である。
【図１ｂ】図１ｂは、管状の固体酸化物型燃料電池の概略図である。
【図２】図２は、コートされてないＹＳＺパウダーの倍率３０３０倍での走査型電子顕微鏡写真である。
【図３】図３は、本発明の方法に従って製造されるＹＳＺコートされたポリマー皮膜基板上に同時堆積したニッケルおよびＹＳＺコーティングの倍率５０００倍での走査型電子顕微鏡写真である。
【図４】図４は、従来の無電解ニッケルコーティングのエネルギー分散型Ｘ線スペクトルである。
【図５】図５は、本発明の方法に従って製造されるＹＳＺコートされたポリマー皮膜基板上に同時堆積したニッケルおよびＹＳＺコーティングを含むアノードのエネルギー分散型Ｘ線スペクトルである。
【図６】図６は、本発明の方法に従って製造されるエッチングされたＹＳＺ基板上に同時堆積したニッケルおよびＹＳＺコーティングを含むアノードの倍率５０６０倍での走査型電子顕微鏡写真である。
【図７】図７は、本発明の方法に従って製造されるエッチングされたＹＳＺ基板上に同時堆積したニッケルおよびＹＳＺコーティングを含むアノードのエネルギー分散型Ｘ線スペクトルである。
【図８】図８は、本発明の方法に従って製造されるアルミナ基板上に同時堆積したニッケルおよびマンガン酸ランタンストロンチウムコーティングを含むカソードの走査型電子顕微鏡写真である。
【図９】図９は、本発明の方法に従って製造されるアルミナ基板上に同時堆積したニッケルおよびマンガン酸ランタンストロンチウムコーティングを含むカソードのエネルギー分散型Ｘ線スペクトルである。
【発明を実施するための形態】
【００２７】
無電解金属堆積（ｅｌｅｃｔｒｏｌｅｓｓ  ｍｅｔａｌ  ｄｅｐｏｓｉｔｉｏｎ）とは、外部電流の不存在下での化学的還元による基板上へのニッケルまたはコバルトのような金属の化学めっきを意味する。既知の無電解めっき液は、一般に金属前駆物質（例えば金属イオンのソース）、および溶媒に溶解した還元剤を含む。溶媒は、概して水である。無電解めっき液は、必要な溶液ペーハー（ｐＨ）を提供するための緩衝液および、溶液から金属イオンの析出（ｐｒｅｃｉｐｉｔａｔｉｏｎ）を妨げることができるそれらのための錯化剤、をさらに含んでもよい。安定剤、光沢剤、合金化剤、界面活性剤のような他の添加物も、めっき液中に存在してもよい。
【００２８】
金属堆積は、還元剤自体または還元剤の誘導体の作用による、金属イオンの金属的形態への還元が関係する。還元剤は、次亜リン酸塩、アミンボランまたはホウ化水素でもよい。一旦始動されると、堆積は、基板の表面に堆積する金属によって自動触媒作用を及ぼされる。例えば、ニッケルは、以下の反応に従ってニッケル（ＩＩ）および次亜リン酸イオンの水溶液から基板上へ堆積してもよい：
【数１】
0005646329.tif 000002
【００２９】
本実施形態において、次亜リン酸塩および水の反応生成物（吸収される水素、Ｈａｂｓ）は、還元剤自体よりむしろ溶液中のニッケル（ＩＩ）と反応する。金属前駆物質は、塩化ニッケル（ＩＩ）であることが好ましい。還元剤は、次亜リン酸ナトリウムであることがさらに好ましい。溶媒は、水でもよい。
【００３０】
並行して、次亜リン酸塩の一部は、基板上へリンを堆積させるために、吸収される水素と反応してもよくて、そして、反応（ＩＩＩ）に示すように水および水酸化イオンを発生してもよい：
【数２】
0005646329.tif 000003
【００３１】
その結果、リンはまたニッケルとともに堆積してもよく、そして、ニッケル−リン合金を形成してもよい。堆積物のリン含有量は、ＩＳＯ４５２７  Ａｎｎｅｘ  Ｄにおいて詳述される試験によって測定されてもよい。この種の堆積物は、概して２〜１４重量％のリンを含み、それはめっき液の厳密な性質に依存する。反応（ＩＩＩ）に加えて、次亜リン酸塩の一部は、反応（ＩＶ）に示すようにガス状の水素の解放により亜リン酸塩を形成するために、水で酸化されてもよい：
【数３】
0005646329.tif 000004
【００３２】
さまざまな構成のニッケルおよびリンの合金を発生するこの無電解ニッケル堆積プロセスの能力は、リン含有量のバリエーションが、堆積物のミクロ構造および性能特性に有意な効果を有することができるという理由で、特に有利である。したがって、無電解めっき浴の状況および浴の構成によって、導電性金属は、アモルファスの、結晶質の、または半結晶質の金属として、めっきされることができる。
【００３３】
例えば、約１０重量％を上回るリンを含む無電解ニッケル堆積物は、アモルファスでありえる。その一方で、約７重量％未満のリンを含むそれらは、微結晶質の構造を有することができる。７〜１０重量％の中間領域のリンを含むそれらの堆積物は、事実上半結晶質である。堆積物のアモルファスまたは結晶形質の程度は、堆積物の成長プロセスに影響を及ぼす無電解めっき液への添加物の追加によって、所与のリン製剤に対して変えられることができる。
【００３４】
アモルファス堆積物（特に高度のアモルファス堆積物）が有する、粒間腐食の場所として作用するかもしれない粒界は、有意により少なくて、したがって、従来の電着プロセスによって発生される結晶質の堆積物と比較して、アモルファス堆積物（特に高度のアモルファス堆積物）は優れた性質を示す。
【００３５】
代わりの実施形態では、アミンボランが、還元剤として使用されてもよい。例えば、ジメチルアミンボランによる塩化ニッケル（ＩＩ）の還元は、式（Ｖ）に示される：
【数４】
0005646329.tif 000005
【００３６】
本発明において、浮遊する分散粒子は、めっき液にも存在する。浮遊する分散粒子は、例えば機械的な振動（例えば磁気または回転撹拌機の使用）によって、めっき液の全体にわたって均一に分配されることが好ましい。ニッケルの堆積は、めっき液中に浮遊する分散粒子を同伴する。これは、基板上にニッケルとともに分散粒子が同時堆積することに結びつく。
【００３７】
同時堆積したニッケルおよび分散粒子は、深い孔および凹部でさえ、ずっと同一の厚みを有する。コーティングの均一性は、基板の表面仕上げを再生させる。そして、それはその表面積を増加させるために粗面化することができる。これはまた、コーティングが、最終的な生産オペレーションとして適用されることができて、厳しい寸法公差を満たすことができることを意味する。
【００３８】
めっきステップが進行するにつれて、めっき液中の金属前駆物質、還元剤および分散粒子の濃度は、これらの構成成分が消費されるので減少することは明らかである。従って、これらの構成成分の１つ以上は、めっきステップの間、めっき液に追加されてもよい。構成成分は、一定のまたは不規則な間隔で、あるいは連続的に、めっき液に追加されてもよい。構成成分は、めっき液として使用する溶媒中に、好ましくは追加される。
【００３９】
めっきステップの間、めっき液に追加される任意の構成成分の量は、構成成分を所与の濃度（例えばめっきステップの開始時の濃度）に維持するのに十分でもよい。あるいは、めっきステップの間、めっき液に追加される任意の構成成分の量は、変化してもよい。または、構成成分が追加される時間間隔は、同時堆積するコーティングの特定の深さでの構成成分の濃度を調整するために変化してもよい。
【００４０】
例えば、同時堆積する金属に対する分散粒子の比率が基板の最も近くで最も大きいように、金属とともに同時堆積する分散粒子の濃度は、めっきステップの開始時に最も大きくてもよい。この場合、仮に分散粒子および基板のＣＴＥが同様であれば、例えば、仮に基板および分散粒子の両方がＹＳＺを含むならば、サイクリングおよびオペレーションの間、熱応力を最小にするために、基板に隣接するコーティングのＣＴＥは、基板とより密接に適合させることができる。分散粒子とともに同時堆積する金属の比率は、基板からアノードまで、およびその逆にアノードから基板まで、必要な導電率を提供するためのさらなるコーティングの領域において、増加することができる。
【００４１】
めっきステップは、めっき液を含むめっき浴に基板を浸漬することによって、典型的に実行される。ニッケルが水性のめっき液からめっきされる実施形態において、めっき浴は、概して加熱される。めっき浴は、堆積の最適速度を提供するために、８０〜１００℃、より好ましくは８５〜９５℃、最も好ましくは約９０℃の範囲の温度まで、加熱されることが好ましい。
【００４２】
あるいは、めっきステップは、基板の一部のみをめっき液と接触させることによって、例えば基板の一部のみをめっき液に浸漬することによって、実行されてもよい。
【００４３】
無電解めっきステップを実行する前に、１つ以上の前処理ステップが実行されてもよい。基板は、超音波または浸透プロセスのいずれかを利用する水溶性または非水溶性クリーナのいずれかで、無電解めっきの前に脱脂されることが好ましい。
【００４４】
電極基板が導電性基板である場合、それは、当該技術分野で既知の方法によって電解清浄されることができる。
【００４５】
別の実施形態では、前処理ステップにおいて、電極基板にマスク（例えばエッチングの技術において既知のもの）を適用することによって、電極基板の一部のみが、めっき液と接触する。従って、金属および分散粒子は、マスクによってカバーされない電極基板の領域において、同時に堆積するのみである。
【００４６】
燃料電池の電極（例えばアノード）のオペレーションの性質は、表面組織に密接に関連がある。電極の効率を改善するためには、反応速度を上げるために、より大きい表面積を有しなければならない。電極の表面積は、より粗い表面組織を提供すること、および多孔率を増加させること、の一方または両方によって増加してもよい。これらの方法の両方を結合することによって、電極の表面積の最大化は、効率的な反応速度論を提供することができる。
【００４７】
上記のように、同時堆積したコーティングは、深い孔および凹部でさえ、同一の厚みを有する。したがって、電極の表面積は、表面を粗面にすること、および基板の多孔率を増加させること、の一方または両方によって増加させてもよい。これは、電極基板の表面のエッチングによって、例えば湿式（ｗｅｔ−  ｐｈａｓｅ）または乾式（ｄｒｙ−ｐｈａｓｅ）の技術によって、達成されることができる。
【００４８】
湿式エッチング（ｗｅｔ−ｐｈａｓｅ  ｅｔｃｈｉｎｇ）は、液体エッチャントを利用する。そして、それは良好なプロセス制御を達成するために振動されてもよい。例えば、硫酸およびフッ化水素酸の一方または両方を含む溶液が、ＹＳＺ基板をエッチングするために使用されることができる。
【００４９】
乾式エッチング（ｄｒｙ−ｐｈａｓｅ  ｅｔｃｈｉｎｇ）は、電極基板の表面を取り除くために、プラズマまたはイオンストリームを利用する。プラズマエッチングは、電気的に中性で、電極基板の表面と反応してそれを除去する、エネルギー性のフリーラジカルを発生する。スパッタエッチングは、エネルギー性のイオン（概して希ガス）ストリームを基板に照射する。そして、それは基板の表面から原子を叩く。代わりに吹き付け加工技術が、圧縮ガス（例えば圧縮空気）および研磨媒体を利用することによって、表面を摩滅するために使用されてもよい。
【００５０】
絶縁電極基板上の無電解めっきを始動するためには、電極基板の表面を活性化することが必要である。これは、高感度化（ｓｅｎｓｉｔｉｚｉｎｇ）および触媒的（ｃａｔａｌｙｓｉｎｇ）プロセスによってなされることができる。概して、パラジウム金属は、触媒として使用される。触媒によって、金属めっきが、外部電流源の要求なしで、自己触媒反応として進行することができる。パラジウム粒子は、単一、２段、またはマルチステップのプロセスにおいて、絶縁物の表面に堆積することができる。単一ステップのプロセスにおいて、絶縁電極基板は、反応（ＶＩ）に従ってパラジウムを堆積させるために、ヒドロゾルの形態における塩化スズ（ＳｎＣｌ２）および塩化パラジウム（ＰｄＣｌ２）の混合酸性溶液で処理されることができる：
【数５】
0005646329.tif 000006
【００５１】
金属パラジウム（Ｐｄ）は、コロイド性の形態であって、電極基板の表面上へ吸着される。吸着コロイド性パラジウム（Ｐｄ）粒子は、次の金属めっきの間、金属堆積のための触媒として作用する。
【００５２】
あるいは、絶縁電極基板は、任意の中間すすぎ（ｒｉｎｓｉｎｇ）ステップについては、酸性化された塩化スズ（ＳｎＣｌ２）溶液によって連続的に高感度化（ｓｅｎｓｉｔｉｚｅｄ）されることができて、それから２段ステップのプロセスにおいて、塩化パラジウム（ＰｄＣｌ２）溶液によって触媒作用を及ぼされることができる。電極基板が導電性基板である場合、電極基板表面の活性化は省略されることができる。
【００５３】
本発明の方法のさらなる利点は、金属および分散粒子が、導電性電極基板と同様に、絶縁性電極基板にも、同時堆積することができることであり、それにより任意の絶縁性電極基板は、上記のように活性化される。
【００５４】
電極基板は、１つ以上の前処理ステップの間に、または、前処理とめっきステップとの間に、すすがれることが好ましい。すすぎは、前処理ステップから任意の残留する混入物を除去して、清浄な表面をめっきステップに提供する。すすぎは、適切な分析用試薬級の溶媒によって実施されてもよく、または、高純度の脱イオン水によって実施されてもよい。
【００５５】
無電解めっきによって適用される金属コーティングの厚みは、電極基板がめっき浴に浸漬される時間に依存する。毎時１６〜２０μｍの堆積速度は、ニッケルめっきプロセスとして典型的である。堆積物の厚みは、ＡＳＴＭ  Ｂ４８７に従って決定されることができる。
【００５６】
実施例１：導電性基板上のアノードの調製
２５×２０×１ｍｍの寸法の磨かれた真鍮製電極基板（エーエムティー社（ＡＭＴ  Ｌｉｍｉｔｅｄ））は、スロトシアン・エフエスエー（シュレッター社）（Ｓｌｏｔｏｃｉｅａｎ  ＦＳＡ  （Ｓｃｈｌｏｅｔｔｅｒ  Ｃｏｍｐａｎｙ  Ｌｉｍｉｔｅｄ））の溶液中にて６０℃で１５分間脱脂すること、電解清浄すること、および室温で脱イオン水中にてすすぐこと、によって前処理された。
【００５７】
ニッケルめっきは、機械的攪拌によって浮遊状態に保たれた名目粒径２μｍ（ユニテック・セラミックス社（Ｕｎｉｔｅｃ  Ｃｅｒａｍｉｃｓ  Ｌｉｍｉｔｅｄ））の８重量％のイットリアによって安定化された５０グラム／リットルのＹＳＺパウダーが添加された、スロトニップ２０１０（シュレッター社）（Ｓｌｏｔｏｎｉｐ  ２０１０  （Ｓｃｈｌｏｅｔｔｅｒ  Ｃｏｍｐａｎｙ  Ｌｉｍｉｔｅｄ））を用いるめっき浴において調製される無電解ニッケルめっき液を使用して実施された。溶液は、それから、電熱撹拌機を使用して８９℃の温度まで加熱された。真鍮製基板は、それから３０分間めっき液に浸漬された。めっき浴から取り出された後、コートされた基板は、室温で脱イオン水中にて最初にすすがれて、それから室温でプロパン−２−オール（分析用試薬等級）中にてすすがれた。ニッケルおよびＹＳＺが同時堆積した基板は、それから空気中にて乾燥することができて、それにより、電極基板の表面全体にＹＳＺおよびニッケルが同時堆積した均一なコーティングがもたらされた。
【００５８】
実施例２：絶縁基板上のアノードの調製
市販のＹＳＺコートされたポリマー皮膜電極基板（ネイピア大学（Ｎａｐｉｅｒ  Ｕｎｉｖｅｒｓｉｔｙ））およびＹＳＺ燃料電池電極基板（スコットランド燃料電池（Ｆｕｅｌ  Ｃｅｌｌ  Ｓｃｏｔｌａｎｄ））は、スロートクリーン・エフエスエー（シュレッター社）（Ｓｌｏｔｏｃｌｅａｎ  ＦＳＡ  （Ｓｃｈｌｏｅｔｔｅｒ  Ｃｏｍｐａｎｙ  Ｌｉｍｉｔｅｄ））の溶液中にて６０℃で１５分間脱脂すること、続いて、室温で脱イオン水中にてすすぐこと、によって前処理された。絶縁電極基板は、それから、高感度化（ｓｅｎｓｉｔｉｚｅｄ）基板を提供するために、２００グラム／リットルのユニフェーズ・ピーエイチピー・プレ触媒（アルファ・キミシ）（Ｕｎｉｐｈａｓｅ  ＰＨＰ  ｐｒｅ−ｃａｔａｌｙｓｔ  （ＡｌｆａＣｈｉｍｉｃｉ））および２０ミリグラム／リットルの塩酸の溶液中に２０℃で１５分間浸漬することを含む二段ステップ・プロセスによって活性化された。２０ミリグラム／リットルのユニフェーズ・ピーエイチピー・触媒（アルファ・キミシ）（Ｕｎｉｐｈａｓｅ  ＰＨＰ  ｃａｔａｌｙｓｔ  （ＡｌｆａＣｈｉｍｉｃｉ））の溶液が、それから、電極基板を収容しているプレ触媒溶液に加えられて、そして、感度を高めて（ｓｅｎｓｉｔｉｚｅｄ）かつ触媒作用を及ぼした（ｃａｔａｌｙｓｅｄ）電極基板を提供するために、１５分間にわたり温度が３５℃まで上げられた。感度を高めてかつ触媒作用を及ぼした電極基板は、それから、前処理溶液から取り出されて、室温で脱イオン水にてすすがれた。
【００５９】
無電解ニッケルめっき液は、それから、機械的攪拌によって浮遊状態に保たれた名目粒径２μｍ（ユニテック・セラミックス社（Ｕｎｉｔｅｃ  Ｃｅｒａｍｉｃｓ  Ｌｉｍｉｔｅｄ））の８重量％のイットリアによって安定化された５０グラム／リットルのＹＳＺパウダーが添加された、スロトニップ２０１０（シュレッター社）（Ｓｌｏｔｏｎｉｐ  ２０１０  （Ｓｃｈｌｏｅｔｔｅｒ  Ｃｏｍｐａｎｙ  Ｌｉｍｉｔｅｄ））を用いるめっき浴において調製された。溶液は、それから、電熱撹拌機を使用して８９℃の、温度まで加熱された。活性化されてかつ触媒作用を及ぼされた絶縁電極基板は、それから３０分間めっき液に浸漬された。めっき浴から取り出された後、コートされた電極基板は、室温で脱イオン水中にて最初にすすがれて、それから室温でプロパン−２−オール（分析用試薬等級）中にてすすがれた。ニッケルおよびＹＳＺが同時堆積した電極基板は、それから、空気中にて乾燥することができた。
【００６０】
めっきされない基板と、ニッケルおよびＹＳＺが同時堆積した電極基板とが、ケンブリッジ・ステレオスキャン９０顕微鏡（Ｃａｍｂｒｉｄｇｅ  Ｓｔｅｒｅｏｓｃａｎ  ９０  ｍｉｃｒｏｓｃｏｐｅ）を使用する走査型電子顕微鏡法（Ｓｃａｎｎｉｎｇ  Ｅｌｅｃｔｒｏｎ  Ｍｉｃｒｏｓｃｏｐｙ）（ＳＥＭ）によって分析された。同時堆積した電極基板の検査は、Ｎｉ／ＹＳＺ複合物の均一な堆積物が、基板の表面全体に完全に達成されたことを示した。
【００６１】
特に、図２は、コートされてないＹＳＺパウダーの倍率３０３０倍での走査型電子顕微鏡写真を示す。図３は、この実施例において調製した、ＹＳＺコートされたポリマー皮膜基板（ネイピア大学（Ｎａｐｉｅｒ  Ｕｎｉｖｅｒｓｉｔｙ））上に同時堆積したニッケルおよびＹＳＺコーティングの倍率５０００倍での走査型電子顕微鏡写真を示す。図２および図３の比較から、ニッケルおよびＹＳＺ粒子の均一な同時堆積が、ＹＳＺコートされたポリマー皮膜電極基板の表面全体に達成されたことが明らかである。
【００６２】
複合堆積物の構成は、アイ−スキャン・マイクロイメージングシステム（ｉ−Ｓｃａｎ  Ｍｉｃｒｏｉｍａｇｉｎｇ  ｓｙｓｔｅｍ）を使用するエネルギー分散型Ｘ線分析（Ｅｎｅｒｇｙ  Ｄｉｓｐｅｒｓｉｖｅ  ａｎａｌｙｓｉｓ  ｏｆ  Ｘ−ｒａｙｓ）（ＥＤＸ）によって確認された。図４は、従来の無電解ニッケルめっきコーティングのＥＤＸスペクトルを示す。図５は、ＹＳＺコートされたポリマー皮膜電極基板上に同時堆積したニッケルおよびＹＳＺコーティングのＥＤＸスペクトルを示す。図４および図５の比較から、コーティングからニッケルに対応する遷移のピークが観察されることが明らかである。図５は、加えて、同時堆積したＹＳＺ分散粒子からイットリウム、ジルコニウム、および酸素の遷移のピークを示す。同様のスペクトルが、対応する同時堆積したＹＳＺ燃料電池電極基板（スコットランド燃料電池（Ｆｕｅｌ  Ｃｅｌｌ  Ｓｃｏｔｌａｎｄ））に対して得られた。同時堆積した電極基板のＥＤＸスペクトルは、複合堆積物が得られたことを示す。ＳＥＭ分析と組み合わせたＥＤＸスペクトルは、基板の表面が均一にコートされていることを確認した。
【００６３】
フィッシャースコープＸＤＬ−Ｚ・Ｘ線蛍光機器（Ｆｉｓｈｅｒｓｃｏｐｅ  ＸＤＬ−Ｚ  Ｘ−  Ｒａｙ  Ｆｌｕｏｒｅｓｃｅｎｃｅ  ｉｎｓｔｒｕｍｅｎｔ）を使用する基板のさらなる分析は、ほぼ９〜１１マイクロメートルのコーティング厚さが達成されたことを示した。同時堆積したＹＳＺコートされた電極基板は、ＳＯＦＣのアノード／電解質としての用途に適している。
【００６４】
実施例３：エッチングされた絶縁基板上のアノードの調製
一連のＹＳＺ電極基板（スコットランド燃料電池（Ｆｕｅｌ  Ｃｅｌｌ  Ｓｃｏｔｌａｎｄ））の表面粗さは、テイラー−ホブソン５−６０テイラーサーフ機器（Ｔａｙｌｏｒ−Ｈｏｂｓｏｎ  ５−６０  Ｔａｌｙｓｕｒｆ  ｉｎｓｔｒｕｍｅｎｔ）を使用して、ＢＳ  ＥＮ  ＩＳＯ  ４２８８：１９９８に従って決定された。ダイヤモンドが先端をなすスタイラス（１．３μｍ×３．８μｍの角錐台状の）が、それが電極基板全体に進行するにつれて、スタイラスの垂直変位に対応する増幅された電気信号を提供するために、６ｍｍの設定距離に対して０．５ｍｍ／ｓの一定速度で電極基板の表面全体に引かれた。表面の平均粗さ（Ｒａ）の値は、測定する距離全体にわたる信号の起点からのプロフィールの逸脱率の算術平均から生成される。
【００６５】
ＹＳＺ電極基板は、それから、１００ｍｌのフッ化水素酸および１００ｍｌの硫酸を含む酸性溶液中に５分間の浸漬によってエッチングされた。電極基板は、それから、実施例２で記述したようにめっきされて、そして、それらの平均粗さが再び測定された。表１は、予めエッチングされた電極基板および、エッチングされかつ同時堆積した電極基板に対する表面平均結果を示す。
【００６６】
【表１】
0005646329.tif 000007
【００６７】
図６は、エッチングされたイットリア安定化ジルコニア電極基板上に同時堆積したニッケルおよびＹＳＺコーティングの倍率５０６０倍での走査型電子顕微鏡写真を示す。ＳＥＭ顕微鏡写真は、ケンブリッジ・ステレオスキャン９０顕微鏡（Ｃａｍｂｒｉｄｇｅ  Ｓｔｅｒｅｏｓｃａｎ  ９０  ｍｉｃｒｏｓｃｏｐｅ）によって作成された。顕微鏡写真は、表面エッチング処理が、ニッケル／ＹＳＺが同時堆積したコーティングに対して有意な効果を有することを示す。表面粗さの増加に加えて、同時堆積した電極基板の多孔率もまた増加した。表面粗さおよび多孔率の増加は、アノードのより大きな表面積を提供して、改良された性能を導く。
【００６８】
同時堆積した基板のＥＤＸスペクトルは、複合堆積物が得られることを示した。代表的なスペクトルは、図７に示される。ニッケル皮膜および同時堆積したＹＳＺ分散粒子に対応する遷移のピークが、観察される。ＳＥＭ分析と組み合わせたＥＤＸスペクトルは、電極基板の表面が均一にコートされていることを確認する。
【００６９】
フィッシャースコープＸＤＬ−Ｚ・Ｘ線蛍光機器（Ｆｉｓｈｅｒｓｃｏｐｅ  ＸＤＬ−Ｚ  Ｘ−  Ｒａｙ  Ｆｌｕｏｒｅｓｃｅｎｃｅ  ｉｎｓｔｒｕｍｅｎｔ）を使用する同時堆積した電極基板の表面のＸＲＦ分析は、１０〜１３μｍのコーティング厚さが達成されたことを確認する。
【００７０】
実施例４：絶縁基板上のカソードの調製アルミナ電極基板（供給元ネイピア大学（Ｎａｐｉｅｒ  Ｕｎｉｖｅｒｓｉｔｙ））は、実施例２で記述したように、前処理されて、活性化（高感度化）されて、そして触媒を加えられた。活性化されてかつ触媒作用を及ぼした電極基板は、それから、前処理溶液から取り出されて、室温で脱イオン水にてすすがれた。
【００７１】
無電解ニッケルめっき液は、それから、機械的攪拌によって浮遊状態に保たれた名目粒径５μｍ（供給元ユニテック・セラミックス（Ｕｎｉｔｅｃ  Ｃｅｒａｍｉｃｓ））の５０グラム／リットルのマンガン酸ランタンストロンチウムパウダーが添加された、スロトニップ２０１０（シュレッター社）（Ｓｌｏｔｏｎｉｐ  ２０１０  （Ｓｃｈｌｏｅｔｔｅｒ  Ｃｏｍｐａｎｙ  Ｌｉｍｉｔｅｄ））を用いるめっき浴において調製された。溶液は、それから、電熱撹拌機を使用して８９℃の温度まで加熱された。活性化されてかつ触媒作用を及ぼされた電極基板は、それから３０分間めっき液に浸漬された。めっき浴から取り出された後、コートされたカソード基板は、室温で脱イオン水中にて最初にすすがれて、それから室温でプロパン−２−オール（分析用試薬等級）中にてすすがれた。ニッケルおよびランタンストロンチウム酸化物が同時堆積した電極基板は、それから、空気中にて乾燥することができた。
【００７２】
図８は、この実施例において調製した、電極基板上に同時堆積したニッケルおよびマンガン酸ランタンストロンチウムコーティングの走査型電子顕微鏡写真を示す。図２および図８の比較から、ニッケルおよびマンガン酸ランタンストロンチウム粒子の均一な同時堆積が、電極基板の表面全体に達成されたことが明らかである。
【００７３】
図８に「スペクトル２」として示される領域のＥＤＸスペクトルは、図９に示される。ニッケル・コーティングおよび、同時堆積したマンガン酸ランタンストロンチウム分散粒子に対応する遷移のピークが、観察される。ＳＥＭ分析と組み合わせたＥＤＸスペクトルは、ＳＯＦＣに適するカソードを提供するために、電極基板の表面が均一にコートされたことを確認する。
【００７４】
当業者は、本発明が、添付のクレームの範囲内において、多くのさまざまな方法で実施されることができることを理解する。例えば、本発明は、本明細書において開示される任意のまたは好適な特徴の１つ以上の組合せを含む。
【図１ａ】
0005646329.tif 000008
【図１ｂ】
0005646329.tif 000009
【図２】
0005646329.tif 000010
【図３】
0005646329.tif 000011
【図４】
0005646329.tif 000012
【図５】
0005646329.tif 000013
【図６】
0005646329.tif 000014
【図７】
0005646329.tif 000015
【図８】
0005646329.tif 000016
【図９】
0005646329.tif 000017